(57)【要約】      （修正有）【課題】酸化還元触媒の効率が高く、電気化学性能に優れ、コストが低い高性能微生物燃料電池を提供する。【解決手段】陰極と陽極を含み、前記陽極はブランクカーボン紙であり、前記陰極は窒化モリブデンの混合濃度が5wt.%であるナフィオン溶液をカーボン紙に塗布して製造する窒化モリブデン陰極の高性能微生物燃料電池であって、前記窒化モリブデンは、モリブデン酸アンモニウム、硝酸と水を含む混合溶液を、180℃下で5時間水熱反応させて、酸化モリブデン粉末を得た後、アンモニアガス雰囲気で300〜900℃で１時間熱処理して、最終の窒化モリブデンを得る。【選択図】図１
2018045985.tif 000002
【特許請求の範囲】
【請求項１】
陰極と陽極を含み、前記陽極はブランクカーボン紙であり、前記陰極は窒化モリブデンの混合濃度が5wt.%であるナフィオン溶液をカーボン紙に塗布して製造する
ことを特徴とする窒化モリブデン陰極による微生物燃料電池。
【請求項２】
モリブデン酸アンモニウム、硝酸と水を含む混合溶液を、180℃下で、5時間水熱反応させて、酸化モリブデン粉末を得た後、アンモニアガス雰囲気で300〜900℃下１時間熱処理して、最終の窒化モリブデンを得る方法により、前記窒化モリブデンを製造する
ことを特徴とする請求項１に記載の窒化モリブデン陰極による微生物燃料電池。
【請求項３】
アンモニアガス雰囲気における前記酸化モリブデン粉末の熱処理温度が700〜800℃である
ことを特徴とする請求項１または２に記載の窒化モリブデン陰極による微生物燃料電池。
【請求項４】
前記微生物燃料電池は、サンドイッチ状２室微生物燃料電池構造であり、陰極室、陽極室及び陰極室と陽極室の間に設置されたイオン交換膜を含む
ことを特徴とする請求項３に記載の窒化モリブデン陰極による微生物燃料電池。
【請求項５】
前記微生物燃料電池は更に陽極液を含み、10.0g炭酸水素ナトリウム、11.2gリン酸水素二ナトリウム、10.0g無水ブドウ糖及び5g酵母エキスの混合物をビーカーに溶解し、更に0.8707g 2−ヒドロキシ−1,4−ナフトキノン（HNQ）を添加して均一に攪拌した後、溶液を1000mLの定容びんに入れて定容する方法により、前記陽極液を製造する
ことを特徴とする請求項4に記載の窒化モリブデン陰極による微生物燃料電池。
【発明の詳細な説明】
【技術分野】
【０００１】
本発明は微生物燃料電池の技術分野に関し、具体的に、窒化モリブデン陰極による高性能微生物燃料電池に関する。
【背景技術】
【０００２】
微生物燃料電池（MFCs）技術は、微生物を触媒として、その代謝作用により水中の有機物を分解して、プロトンと電子を生成し、該電子は外電路を通じて陰極に入り、プロトンはイオン交換膜を通じて陰極に達する。陰極で、酸化剤（電子受容体）は到達した電子とプロトンと反応して還元生成物を生成する。外電路が負極に接触すると、MFCsにより生成する電気エネルギーが十分である場合、MFCsは負極の作動を支持できる。MFCsは汚染水の浄化とエネルギー回収の二重効果を有する新規なシステムである。
【０００３】
現在、報告されたMFCs系の陰極に選択される酸化剤（電子受容体）は、フェロシアン化物、過マンガン酸塩及び酸素などがあり、その中で酸素は空気から直接に得られるため、別途の製造を必要としていなく、酸化還元反応の基準電位が約0.8ｖであり、大部分の還元反応電位より高くて、MFCsの電圧の向上に有利である。従って、現在、酸素は非常に通常の陰極受容体となる。
【０００４】
陰極の酸化還元反応は、無触媒の条件下で、極性化現像が酷く、反応速度が遅い。現在、一般的に使用されるのは商業的な白金−炭素（Pt/C）であるが、この触媒の値段が非常に高くて、MFCsの実際応用に不利であるため、高効率、廉価な酸化還元触媒を開発して、高価なPt/Cを取り替えることは、微生物燃料電池分野の研究重点となっている。
【発明の概要】
【発明が解決しようとする課題】
【０００５】
本発明の目的は、窒化モリブデン陰極による高性能な微生物燃料電池を提供することであり、酸化還元触媒の効率が高く、電気化学性能が優れており、コストが低いなどの特徴を有する。
【課題を解決するための手段】
【０００６】
本発明は下記の技術方案により実現される。
本発明は、陰極と陽極を含む窒化モリブデン陰極による高性能な微生物燃料電池であって、前記陽極はブランクカーボン紙であり、前記陰極は窒化モリブデンの混合濃度が5wt.%であるナフィオン（Nafion）溶液をカーボン紙に塗布して製造する。
【０００７】
更に、前記窒化モリブデンは下記の方法により製造される。すなわち、モリブデン酸アンモニウム、硝酸と水を含む混合溶液を、180℃下で、5時間水熱反応させて、酸化モリブデン粉末を得た後、アンモニアガス雰囲気で300〜900℃下１時間熱処理して、最終の窒化モリブデンを得る。
【０００８】
更に、アンモニアガス雰囲気における前記酸化モリブデン粉末の熱処理温度は700〜800℃である。
【０００９】
更に、前記微生物燃料電池は、サンドイッチ状２室微生物燃料電池構造であり、陰極室、陽極室及び陰極室と陽極室の間に設置されたイオン交換膜を含む。
【００１０】
更に、前記微生物燃料電池は、更に陽極液を含み、前記陽極液は下記の方法により製造される。つまり、10.0g炭酸水素ナトリウム、11.2gリン酸水素二ナトリウム、10.0g無水ブドウ糖及び5g酵母エキスの混合物をビーカーに溶解し、更に0.8707gHNQを添加して均一に攪拌した後、溶液を1000mLの定容びんに入れて定容する。
【発明の効果】
【００１１】
本発明の窒化モリブデン陰極による微生物燃料電池は下記の有益な効果を有する。
第一に、酸化還元触媒の効率が高い。本発明は、窒化モリブデンを陰極酸化還元触媒とする新規な微生物燃料電池を提出した。当該窒化モリブデンの触媒の最大ピーク電流大きさは、商業的なPt/Cに接近し、異なる電位下で平均電子移動度は3.97であり、商業的なPt/Cの4.08に接近する。これは、触媒酸化還元において窒化モリブデンが白金-炭素のように、４電子移動メカニズムに属することが分かり、効率的に酸化還元の促進を行う。
第二に、電気化学性能が優れている。2mg/cm2の窒化モリブデン陰極触媒を含む微生物燃料電池の最大出力密度と対応する電流密度はそれぞれ9.24W/m3と37.40 A/m3であるが、同じ電池装置の実験条件下0.5mg/ cm2の商業的なPt/C陰極触媒を含む微生物燃料電池の最大出力密度と対応する電流密度はそれぞれ12.49W/m3と43.50 A/m3である。
第三に、コストが低い。窒化モリブデン複合陰極微生物燃料電池の最大出力密度と対応する電流密度はそれぞれ商業的なPt/C電極の73.97%と85.98%に達するが、コバルト・モリブデン複合窒化物材料の値段が低くて、大量生産が可能であるため、微生物燃料電池の作動コストを大幅に低減させる。
【図面の簡単な説明】
【００１２】
【図１】窒化モリブデンのXRD図である。
【図２】中性緩衝液において、窒化モリブデン電極の400rpmの回転リングディスク電極装置で測定した直線走査グラフである。
【図３】窒化モリブデンと商業的なPt/Cにより修飾されたガラス状カーボン電極の直線走査グラフである。
【図４】2mg/cm2の窒化モリブデン（試料３）を含有する陰極触媒の微生物燃料電池の出力密度グラフと極性化グラフ（陽極室の体積で計算）である。
【図５】0.5mg/cm2の商業的なPt/Cを含有する陰極触媒の微生物燃料電池の出力密度グラフと極性化グラフ（陽極室の体積で計算）である。
【発明を実施するための形態】
【００１３】
本分野の技術者に本発明の技術方案をよく理解させるために、以下、実施例と図面を結合して、本発明の製品を更に詳しく説明する。
【００１４】
本発明は、窒化モリブデン陰極による高性能微生物燃料電池を公開し、該電池は陰極と陽極を含み、前記陽極はブランクカーボン紙であり、前記陰極は窒化モリブデンの混合濃度が5wt.%であるナフィオン（Nafion）溶液をカーボン紙に塗布して製造する。
【００１５】
更に、前記窒化モリブデンは下記の方法により製造される。すなわち、モリブデン酸アンモニウム、硝酸と水を含む混合溶液を、180℃下で、5時間水熱反応させて、酸化モリブデン粉末を得た後、アンモニアガス雰囲気で300〜900℃で１時間熱処理して、最終の窒化モリブデンを得る。
【００１６】
更に、前記酸化モリブデン粉末がアンモニアガス雰囲気における処理温度は700〜800℃である。
【００１７】
更に、前記微生物燃料電池は、サンドイッチ状2室微生物燃料電池構造であり、陰極室、陽極室及び陰極室と陽極室の間に設置されたイオン交換膜を含む。
【００１８】
更に、前記微生物燃料電池は、更に陽極液を含み、前記陽極液は下記の方法により製造される。つまり、10.0g炭酸水素ナトリウム、11.2gリン酸水素二ナトリウム、10.0g無水ブドウ糖及び5g酵母エキスの混合物をビカーに溶解し、更に0.8707gHNQを添加して均一に攪拌した後、溶液を1000mLの定容びんに入れて定容する。
【００１９】
本発明の微生物燃料電池を更に研究するために、それぞれ実施例１と実施例２で本発明の技術方案を具体的に説明する。
【００２０】
実施例１
本発明は窒化モリブデン陰極による高性能微生物燃料電池を公開し、前記窒化モリブデン陰極の製造、組立、テスト方法は下記のようである。
第一工程、触媒窒化モリブデンの製造及び特性評価。モリブデン酸アンモニウム、硝酸と水を含む混合溶液を、180℃下で、5時間水熱反応させて、酸化モリブデン粉末（対応試料1）を得た。酸化モリブデンに対してXRDにより、構造測定を行って、その結果は図１に示した（対応試料１）ようである。続いて、得られた酸化モリブデン粉末を、アンモニアガス雰囲気で500℃で１時間熱処理して、最終の窒化モリブデンを得た。その構造の測定結果は図１に示した（対応試料2）ようである。その直線走査テスト結果は図2に示した（対応試料2）ようである。
【００２１】
第二工程、酸化還元触媒の修飾電極の製造は、具体的に下記の工程を含む。
ガラス状カーボン電極の準備：ガラス状カーボン電極（直経3ｍｍ）は使用前に研磨処理を行う。具体的に、まず研磨紙でα-Al2O3粉末を用いて研磨し、脱イオン水できれいに超音波洗浄を行った。
【００２２】
窒化モリブデンの作用電極：1.5mg窒化モリブデン、3.5g活性炭素を取って、それぞれ300μL 1%のNafion溶液と100μLイソプロパノールを滴下した後、氷水浴で30分間超音波分散して、均一な液体を形成した。続いて、5.5μLの当該液体を取って、研磨されたガラス状カーボン電極に塗布して、室温下乾燥させて作用電極を得た。
【００２３】
第三工程、酸化還元性能の触媒の直線走査の研究は、下記の工程を含む。
PBS緩衝溶液は、2.45g/Lのリン酸水素二ナトリウム固体、4.576g/Lのリン酸一水素ナトリウム固体を含む。
【００２４】
直線走査ボルタンメトリーで測定した。この測定は、伝統的な三電極電気化学池子で行い、Ag/AgCl（飽和塩化カリウム）を基準電極とし、白金電極を対電極とし、作用電極はそれぞれ窒化モリブデン電極を採用した。
【００２５】
測定前に、PBS緩衝液の底部に15分間高純度のN2ガスを通過させて、溶液に溶解された一部分の不純物ガスを除去し、サイクリックボルタンメトリー (cyclic voltammetry,CV)で電極を活性化させた後、電解液の底部に高純度のO2ガスを15分間通過して飽和させ、測定する時電解液の液面でずっと高純度のO2ガス状態を保持させた。
【００２６】
実施例２
実施例２と実施例１の相違点は、酸化モリブデンがアンモニアガス雰囲気における熱処理温度が700℃であることで、最終の窒化モリブデンが得られた。その構造の測定結果は図１に示した（対応試料3）ようであり、その直線走査測定結果は図２に示した（対応試料3）ようである。
【００２７】
実施例３
実施例３と実施例１の相違点は、酸化モリブデンがアンモニアガス雰囲気における熱処理温度が900℃であることで、最終の窒化モリブデンが得られた。その構造の測定結果は図１に示した（対応試料4）ようであり、その直線走査測定結果は図2に示した（対応試料4）ようである。
【００２８】
図１のXRD結果から分かるように、熱処理温度の向上により、酸化モリブデンの原子価は+6価から+4、+2価に、ひいては+1価に低下されて、次第にMo3N2とMoNになる。実施例２の主な成分はMo3N2であり、少量のMoO2結晶体のピークもある。
【００２９】
図２の直線走査結果から分かるように、実施例２では表現された酸化還元ピークの電流が比較的に大きく、実施例2の酸化還元ピーク電位は、約0.15Vであり、実施例１と実施例３よりはるかに上回っている。これは、実施例２の熱処理条件下で得られたMoO2結晶体が混合されたMo3N2が酸化還元の触媒性能に対して優れていることを説明する。
【００３０】
対照例１
本発明の微生物燃料電池の窒化モリブデン陰極性能を評価するために、商業的なPt/Cの作用電極で窒化モリブデン電極を取り替えて対照例１として、対照評価を行った。商業的なPt/Cの作用電極の製造方法は下記のようである。すなわち、5 mgの商業的なPt/Cを取って、それぞれ300μL 1%のNafion溶液と100μLイソプロパノールを滴下した後、氷水浴で30分間超音波分散して、均一な液体を形成して、5.5μLの当該液体を取って、研磨されたガラス状カーボン電極に塗布し、室温下乾燥させて作用電極を得た。
【００３１】
回転リングディスク電極装置を用いて、実施例２と商業的なPt/Cの酸化還元触媒性能について、対照研究を行い、その結果は図3のようである。
【００３２】
図３において、aは実施例２の窒化モリブデン電極（対応試料３）であり、ｂは商業的なPt/C電極であり、a、bは、両者とも中性緩衝液での異なる回転数下の直線走査図である。ｃとｄはそれぞれaとｂから得られた異なる電位下のKoutecky−Levichグラフである。
【００３３】
図３から分かるように、同じ回転数下、窒化モリブデンの最大ピーク電流の大きさは、商業的なPt/Cに接近し、異なる電位下での平均電子移動度は3.97であり、商業的なPt/Cの4.08に接近した。これは、触媒酸化還元において窒化モリブデンが白金−炭素のように、４電子移動メカニズムに属し、効率的に酸化還元の促進を行うことが分かる。
【００３４】
更に、電極研究を基礎として、電極を電池に組み立て、対照研究を行った。具体的に実施例４と対照例２に示す。
【００３５】
実施例４
本発明は、窒化モリブデン陰極の高性能微生物燃料電池を公開し、その製造、組立及びテスト方法は下記のようである。
第一工程、窒化モリブデン陰極の製造
処理した2×3cm2のカーボン紙の一側に触媒を塗布し、他の側に防水層を塗布した。
【００３６】
（1）防水層の製造：5mL 60%のPTFE溶液を取って、100mLのビーカーに溶解させ、55mLの蒸留水を入れて均一に混合して、5%の PTFE溶液を得た。次に、画筆でPTEF分散液をカーボン紙の表面に均一に塗布し、室温下10分間乾燥させた後、370℃のマッフル炉で10分間乾燥させた。同じ方法で、上記の操作を繰り返してカーボン紙に3層のPTEF防水層を形成した。
【００３７】
（2）触媒層の製造：
窒化モリブデン（防水層面積に基づいて、2mg/cm2取る）を取って十分に研磨させ、88μL 5%のNafion溶液と0.5mLの無水エタノールを入れて、超音波で３０分間均一に分散させた。均一に分散した触媒を、防水層が形成されたカーボン紙に均一に塗布して、室温下２４時間自然に乾燥させた。
【００３８】
第二工程、陽極の製造
陽極はブランクの2×2cm2規格のカーボン紙であり、カーボン紙を銅線で連結した。主に金属銅が電池作動過程で溶解することを防止して、微生物に有毒な作用を有する重金属イオンの生成を防止する。カーボン紙と銅線の接続箇所は、エポキシ樹脂で密封する（エポキシ樹脂と固化剤は1：1で調製する）。
【００３９】
第三工程、微生物燃料電池の組立作動及びテスト
陽極液：10.0g炭酸水素ナトリウム、11.2gリン酸水素二ナトリウム、10.0g無水ブドウ糖及び5g酵母エキスの混合物をビーカーに溶解し、更に0.8707gHNQを添加して均一に攪拌した後、溶液を1000mLの定容びんに入れて定容して、準備した。
【００４０】
空気陰極の微生物燃料電池は、サンドイッチ構造であり、陽極の最大液体体積20mLの陰極テイルゲートの中心は、透かし彫り窓口2cm×3cmであり、陰極が空気中に露出されている。
【００４１】
電池の始動と出力密度極性化グラフの測定：18mLの陽極液を反応器に入れ、高純度の窒素ガスを15分間通過させた。ガスの通過が完了した後2mLの大腸菌培養液を取って反応器に入れ、ゴム栓で反応器の上端の入口を密封して、反応器の密封状態を維持した。電池の開路電圧が安定された後、電池に順序に異なる電気抵抗を負荷させ、システムは異なる負荷抵抗の出力の電圧値、出力密度及び電流密度などを自動に記録した。具体的な測定結果は、図４に示したようである。
【００４２】
対照例２
Pt/C陰極を陽極とした微生物燃料電池の陰極であって、前記微生物燃料電池の製造、テスト方法は下記のようである。
第一工程、Pt/C陰極の製造の操作は実施例４と同じであり、触媒の負荷量は0.5mg/cm2である。
【００４３】
第二工程、陽極の製造、操作は実施例４と同じである。
【００４４】
第三工程、微生物燃料電池の組立作動及びテストの操作は、実施例４と同じであり、具体的な測定結果は図５に示したようである。
【００４５】
図４と５から分かるように、2mg/cm2の窒化モリブデン陰極触媒を含有する微生物燃料電池の開路電位は0.481Vであって、0.5mg/cm2の商業的なPt/C陰極触媒の開路電位0.56Vより少々低い。
【００４６】
2mg/cm2の窒化モリブデン陰極触媒を含む微生物燃料電池の最大出力密度と対応する電流密度はそれぞれ9.24W/m3と37.40 A/m3であるが、同じ電池装置の実験条件下0.5mg/cm2の商業的なPt/Cを含む陰極触媒の微生物燃料電池の最大出力密度と対応する電流密度はそれぞれ12.49W/m3と43.50A/m3であって。
【００４７】
従って、窒化モリブデン複合陰極微生物燃料電池の最大出力密度と対応する電流密度はそれぞれ商業的なPt/C電極の73.97%と85.98%に達するが、コバルト・モリブデン複合窒化物材料の値段が低くて、大量生産が可能であるため、微生物燃料電池の作動コストを大きく低減させる。
【００４８】
上述は本発明の比較的に好ましい実施例のみであり、本発明に対して形式的に制限することではない。本分野の普通の技術者は、明細書の図と上記の記述に基づいて、順調に本発明を実施することができる。しかしながら、本技術分野を熟知している技術者が本発明の技術方案を脱離していない範囲で、上記の技術内容を利用して少々の変動、修飾及び変遷などの変化を行うことは、いずれも本発明の等価実施例である。同時に、本発明の実質的な技術に基づいて、上記の実施例に対して行った如何なる等価変化の変更、修飾及び変遷などは、いずれも本発明の技術方案の保護範囲内に属する。
【図１】
2018045985.tif 000003
【図２】
2018045985.tif 000004
【図３】
2018045985.tif 000005
【図４】
2018045985.tif 000006
【図５】
2018045985.tif 000007
【手続補正書】
【提出日】平成29年12月26日(2017.12.26)
【手続補正２】
【補正対象書類名】明細書
【補正対象項目名】０００１
【補正方法】変更
【補正の内容】
【０００１】
本発明は微生物燃料電池の技術分野に関し、具体的に、窒化モリブデン陰極による高性能微生物燃料電池の製造方法に関する。
【手続補正３】
【補正対象書類名】明細書
【補正対象項目名】０００６
【補正方法】変更
【補正の内容】
【０００６】
本発明は下記の技術方案により実現される。
本発明は、陰極と陽極を含む窒化モリブデン陰極による高性能な微生物燃料電池であって、前記陽極はカーボン紙であり、前記陰極は窒化モリブデンの混合濃度が5wt.%であるナフィオン（Nafion）溶液をカーボン紙に塗布して製造する。
【手続補正４】
【補正対象書類名】明細書
【補正対象項目名】０００９
【補正方法】変更
【補正の内容】
【０００９】
更に、前記微生物燃料電池は、陰極室と陽極室とからなる２室微生物燃料電池構造であり、陰極室、陽極室及び陰極室と陽極室の間に設置されたイオン交換膜を含む。
【手続補正５】
【補正対象書類名】明細書
【補正対象項目名】００１５
【補正方法】変更
【補正の内容】
【００１５】
本発明は、窒化モリブデン陰極による高性能微生物燃料電池を公開し、該電池は陰極と陽極を含み、前記陽極はカーボン紙であり、前記陰極は窒化モリブデンの混合濃度が5wt.%であるナフィオン（Nafion）溶液をカーボン紙に塗布して製造する。
【手続補正６】
【補正対象書類名】明細書
【補正対象項目名】００１８
【補正方法】変更
【補正の内容】
【００１８】
更に、前記微生物燃料電池は、陰極室と陽極室とからなる２室微生物燃料電池構造であり、陰極室、陽極室及び陰極室と陽極室の間に設置されたイオン交換膜を含む。
【手続補正７】
【補正対象書類名】明細書
【補正対象項目名】００３９
【補正方法】変更
【補正の内容】
【００３９】
第二工程、陽極の製造
陽極は2×2cm2規格のカーボン紙であり、カーボン紙を銅線で連結した。主に金属銅が電池作動過程で溶解することを防止して、微生物に有毒な作用を有する重金属イオンの生成を防止する。カーボン紙と銅線の接続箇所は、エポキシ樹脂で密封する（エポキシ樹脂と固化剤は1：1で調製する）。
【手続補正８】
【補正対象書類名】特許請求の範囲
【補正対象項目名】全文
【補正方法】変更
【補正の内容】
【特許請求の範囲】
【請求項１】
陰極と陽極を含み、前記陽極はカーボン紙であり、前記陰極は窒化モリブデンの混合濃度が5wt.%であるナフィオン溶液をカーボン紙に塗布して製造する
ことを特徴とする窒化モリブデン陰極による微生物燃料電池の製造方法。
【請求項２】
モリブデン酸アンモニウム、硝酸と水を含む混合溶液を、180℃下で、5時間水熱反応させて、酸化モリブデン粉末を得た後、アンモニアガス雰囲気で300〜900℃下１時間熱処理して、最終の窒化モリブデンを得る方法により、前記窒化モリブデンを製造する
ことを特徴とする請求項１に記載の窒化モリブデン陰極による微生物燃料電池の製造方法。
【請求項３】
アンモニアガス雰囲気における前記酸化モリブデン粉末の熱処理温度が700〜800℃である
ことを特徴とする請求項１または２に記載の窒化モリブデン陰極による微生物燃料電池の製造方法。
【請求項４】
前記微生物燃料電池は更に陽極液を含み、10.0g炭酸水素ナトリウム、11.2gリン酸水素二ナトリウム、10.0g無水ブドウ糖及び5g酵母エキスの混合物をビーカーに溶解し、更に0.8707g 2-ヒドロキシ-1,4-ナフトキノン（HNQ）を添加して均一に攪拌した後、溶液を1000mLの定容びんに入れて定容する方法により、前記陽極液を製造する
ことを特徴とする請求項３に記載の窒化モリブデン陰極による微生物燃料電池の製造方法。